L'invention concerne un procédé pour déposer par métallisation sous vide,des couches d'argent adhérentes sur du titane ou des alliages de titane, en utilisant des couches intermédiaires pour augmenter l'adhérence • 5 i1 application par métallisation sous vide, c'est-à-dire par vaporisation, d'argent sur des métaux ou des matières non-métalliques est déjà connue . Comme toutefois dans de nombreux cas l'argent ne présente qu'une adhérence insuffisante, quand il est déposé directement sur le substrat, 10 il a déjà été proposé d'utiliser entre le substrat et la couche d'argent,des couches intermédiaires qui augmentent l'adhérence* On sait ainsi,pour les phares d'automobiles,déposer par vaporisation sur le réflecteur,d'abord du chrome et ensuite du cuivre qui forme pour sa part le support delà couche d'argent . 15 II est aussi déjà connu d1 établir les couches limites des différentes substances sous forme de couches mixtes • Ces procédés connus jusqu'ici, et les successions de couches connues ne se sont toutefois pas encore 20 montrées suffisantes quand on doit déposer une couche d'argent sur du titane ou sur un alliage de titane. L'invention a poux but d'augmenter considérablement l'adhérence d'une couche d'argent sur du titane ou sur un alliage de titane et concerne à cet effet un procédé 25 du type ci-dessus caractérisé en ce qu'on dépose d'abord,par métallisation sous vide,sur le titane ou l'alliage de titane, une couche de titane très pur et ensuite,des couches de nickel, de cuivre et d'argent .Les couches limites qui se trouvent entre les différentes matières peuvent ici être établies sous la forme 30 de couches mixtes . L'épaisseur des différentes couches se situera de préférence entre IOOet 300 millicrons .En cas de nécessité,on peut ensuite renforcer la couche d'argent par galvanoplastie; Le dépôt d'une couche d'argent sur 35 du titane ou des alliages de titane s'est montré avantageux quand le titane doit,par exemple, être mis en contact avec frottement avec de l'acier * La couche d'argent empêche ici la corrosion par frottement du titane qui se produirait autrement et qui entraine une détérioration très rapide de la surface de titane. 40 On trouvera ci-après un exemple pour l'exécution de l'invention. 72 10455 z 2133585 La surface métallique brute du gitane subit un pré- traitement avec un agent de décapage du titane et on rince ensuite sous vide en atmosphère d'argon, sous environ 10"^ nuu/Hg. Qn élimine ensuite la couche d'oxyde 5 par rongemenfc ionique, pendant que l'on assure en même temps un chauffage de la base en titane à environ 350 à 400°C. Après avoir fait descendre la g pression dans la cloche à vide à environ 10"" mm/Hg, on dépose d'abord,par métallisation sous vide,une couche de titane très 10 pur dont l'épaisseur est d'environ 200 millimicrons.La vaporisation du titane s'obtiendra avantageusement en utilisant un canon à électrons. On dépose ensuite une couche de nickel d'une épaisseur d'environ 100m/*,, suivie d'une couche de 15 cuivre d'environ 200à250 . Il y a avantage à établir les couches limites des couches de nickel et de cuivre sous la forme de couches mixtes, en passant progressivement du nickel pur au cuivre pur . On dépose ensuite sur la couche de cuivre une couche d'argent,la couche limite entre la couche de cuivre et la couche 20 d'argent étant également établie avantageusement sous la forme d'une couche mixte . L'épaisseur des différentes couches peut aussi.naturellement, être plus faible que dans l'exemple indiqué ici,si la surface du.substrat de titane est 25 meilleure,grâce à un traitement de surface approprié,que la surface dj. substrat de l'exemple qui a été produite par un traitement par enlèvement de copeaux. D'extraordinaire adhérence de la couche d'argent ainsi déposée doit être essentiellement attribuée 30 au fait que, comme première couche intermédiaire, on a utilisé une couche de titane très pur . Des essais faits avec d'autres couches que l'on avait déposées comme première couche intermédiaire sur la base en titane,ont donné une adhérence sensiblement plus faiblei 35 Cet effet repose vraisemblablement sur le fait que la couche de titane forme un réseau cristallin dans une large mesure non pertubé sur lequel la couche de nickel qui vient à la suite adhère particulièrement bien. Bien entendu,l'invention n'est pas 40 limitée a l'exemple de réalisation ci-dessus décrit à partir 72 10^55 3 2133585 duquel on pourra prévoir d'autres formes et d'autres modes de réalisation sans pour cela sortir du cadre de l'invention , 72 10455 4 2133585 REVENDICATIONS 1.) Procédé pour déposer par métallisation sous vide des couches d'argent adhérentes sur du titane ou des alliages de titane en utilisant des couches intermédiaires pour augmenter l'adhérence,procédé caractérisé en ce qu'on dépose d'abord, par métallisation sous vide,directement sur le titane, une couche de titane très pur,et ensuite des couches de nickel, de cuivre, et d'argent. 2.) Procédé suivant la revendication I, caractérisé en ce qu'on dépose des couches intermédiaires ayant une épaisseur d'environ 100 à 300 millimicrons . 3.) Procédé suivant 1'une quelconque des revendications I et 2 caractérisé en ce qu'on renforce la couche d'argent par galvanoplastie .